ШИХТА ДЛЯ ПОЛУЧЕНИЯ ЦВЕТНОГО СТЕКЛА
MIXTURE FOR PRODUCING COLOURED GLASS

Изобретение относится к области технологии силикатов и касается производства стекла, используемого для изготовления изделий декоративно-художественного назначения, смальты.
Известна шихта для получения цветного стекла, включающая соду, кварцевый песок; диопсидовую породу 25,9-85,0 мас.% (с содержанием примесей не более 15,0 мас.%).
Задачей изобретения является снижение температуры варки стекла.
Технический результат достигается тем, что шихта для получения цветного стекла, включающая соду и кварцевый песок, дополнительно содержит высушенный шлам с полей фильтрации водоочистительных станций при следующем соотношении компонентов, мас.%: сода 20,0-25,0; кварцевый песок 50,0-60,0; указанный шлам 20,0-25,0.
2
3
3
4
3+
2+
2+
-
-
-
-
2-
Шлам с полей фильтрации водоочистительных станций, снимаемый с фильтров на станциях обезжелезивания, представляет собой массу темно-коричневого цвета, содержащую от 5,0 до 35,0% влаги. В пересчете на сухое вещество шлам содержит, мас.%; SiO 41,0-50,3; Fe 25,0-33,1; Са 4,0-6,0; Mg 1,5-2,4; НСО , СО , SO , Cl, OHCl 1,6-23,0.
В таблице приведены составы шихты.
Компоненты
Состав, мас.%:
1
2
3
Сода
20,0
22,5
25,0
Кварцевый песок
60,0
55,0
50,0
Шлам
20,0
22,5
25,0
Температура варки стекла, °С
1430
1400
1400
Стекло может быть получено в стекловаренных печах любой конструкции.
Источники информации
1. SU 1530588, С03С 6/00, 1990.